(57)【特許請求の範囲】
【請求項１】
部分芳香族コポリアミド（ＰＡ）であって、以下：
ａ）テレフタル酸３６〜５０モル％、
ｂ）イソフタル酸０超〜１４モル％、
ｃ）ヘキサメチレンジアミン３５〜４２．５モル％、
ｄ）少なくとも１つの環状ジアミン７．５〜１５モル％、ここで、該環状ジアミンｄ）は、イソホロンジアミンを含むか、またはイソホロンジアミンからなる
を重合導入した形態で含み、
ここで、成分ａ）〜ｄ）が、合計１００モル％である、前記部分芳香族コポリアミド。
【請求項２】
テレフタル酸とイソフタル酸とを、１００未満：０超〜８０：２０のモル比で重合導入した形態で含む、請求項１に記載のコポリアミド。
【請求項３】
テレフタル酸とイソフタル酸とを、８８：１２〜８０：２０のモル比で重合導入した形態で含む、請求項１または２に記載のコポリアミド。
【請求項４】
ヘキサメチレンジアミンと少なくとも１つの環状ジアミンとを、７５：２５〜８５：１５のモル比で重合導入した形態で含む、請求項１から３までのいずれか１項に記載のコポリアミド。
【請求項５】
ヘキサメチレンジアミンとイソホロンジアミンとを、７５：２５〜８５：１５のモル比で重合導入した形態で含む、請求項１から４までのいずれか１項に記載のコポリアミド。
【請求項６】
少なくとも１５０℃のガラス転移温度Ｔg2を有する、請求項１から５までのいずれか１項に記載のコポリアミド。
【請求項７】
少なくとも４０Ｊ／ｇの融解熱ΔＨ2を有する、請求項１から６までのいずれか１項に記載のコポリアミド。
【請求項８】
請求項１から７までのいずれか１項に記載の、少なくとも１つのコポリアミドを含むポリアミド成形材料。
【請求項９】
Ａ）請求項１から７までのいずれか１項に記載の、少なくとも１つのコポリアミド２５〜１００質量％、
Ｂ）少なくとも１つの充填剤および強化剤０〜７５質量％、
Ｃ）少なくとも１つの添加剤０〜５０質量％、
を含み、
ここで、成分Ａ）〜Ｃ）が、合計１００質量％である、請求項８に記載のポリアミド成形材料。
【請求項１０】
請求項８または９に記載のポリアミド成形材料から製造される成形体。
【請求項１１】
自動車分野のための構成部材の形態またはその部品である、請求項１０に記載の成形体。
【請求項１２】
シリンダーヘッドカバー、エンジンカバー、インタークーラー用ハウジング、インタークーラーバルブ、サクションパイプ、インテークマニホールド、コネクタ、ギヤホイール、ファンホイール、冷却水タンク、熱交換器用ハウジングまたはハウジング部品、クーラントクーラー、インタークーラー、サーモスタット、ウォーターポンプ、ラジエーターおよび固定部品から選択される、請求項１１に記載の成形体。
【請求項１３】
電気または電子構成部材の形態またはその部品である、請求項１０に記載の成形体。
【請求項１４】
プリント基板およびその部品、ハウジング構成部材、シート、導管、スイッチ、分配器、リレー、レジスタ、コンデンサ、コイル、ランプ、ダイオード、発光ダイオード（ＬＥＤ）、トランジスタ、コネクタ、レギュレータ、メモリチップおよびセンサーから選択される、請求項１３に記載の成形体。
【請求項１５】
請求項１から７までのいずれか１項に記載の部分芳香族コポリアミド、または請求項８もしくは９に記載の成形材料の、電気および電子構成部材を製造するための、または高温領域における自動車用用途のための使用。
【請求項１６】
プラグインコネクタ、マイクロスイッチ、マイクロボタンまたは半導体構成部材を製造するための、無鉛条件（鉛フリーはんだ）下のはんだプロセスにおける使用のための、請求項１５に記載の使用。
【請求項１７】
発光ダイオード（ＬＥＤ）のリフレクターハウジングにおける、請求項１６に記載の使用。
【発明の詳細な説明】
【技術分野】
【０００１】
本発明は、高いガラス転移温度および高い結晶化度を有する部分芳香族コポリアミド、そのような部分芳香族コポリアミドを含むポリアミド成形材料、ならびに前記部分芳香族コポリアミドおよび前記ポリアミド成形材料の使用に関する。
【０００２】
ポリアミドは、世界的に広範囲に製造されているポリマーに含まれており、シート、繊維および材料の主要適用分野の他に、多数のさらなる使用目的に用いられている。ポリアミドの重要な群は、部分結晶性または非晶質で、熱可塑性の、部分芳香族ポリアミドであり、重要な工業的プラスチックとして広範囲に使用されてきた。このポリアミドは、特に、耐温度性が高いことを特徴としており、高温ポリアミド（ＨＴＰＡ）とも呼ばれる。ＨＴＰＡの重要な使用範囲は、電気および電子構成部材の製造であり、ここで、とくに、ポリフタルアミド（ＰＰＡ）をベースとするポリマーは、無鉛条件（ｌｅａｄ  ｆｒｅｅ  ｓｏｌｄｅｒｉｎｇ（鉛フリーはんだ））下のはんだプロセスにおける使用に好適である。ここで、ＨＴＰＡは、特に、コネクタ、マイクロスイッチおよびマイクロボタン、および半導体構成部材、例えば、発光ダイオード（ＬＥＤ）のリフレクターハウジングの製造に用いられる。ＨＴＰＡのさらに重要な使用範囲は、高温領域における自動車適用である。ここで、特に、使用されるポリマーの優れた耐熱老化性、高い強度および靱性および溶接継目強度が重要である。非晶質のＨＴＰＡまたは結晶性含分がきわめて少ないＨＴＰＡは、透明であり、特に、透明性が有利である適用に好適である。部分結晶性のＨＴＰＡは、一般に、高い周囲温度において耐性が永続的であることを特徴としており、例えば、エンジンルーム領域での適用に適している。
【０００３】
高温適用のための成形材料中で使用するためのポリアミドは、複雑な特性プロファイルを有している必要があり、ここで、長期熱負荷においても、優れた機械的特性と優れた加工性が調和していなければならない。例えば、ヘキサメチレンジアミン／テレフタル酸の高い含分は、確かに結晶化度を改善して、ガラス転移温度を著しく高めるが、このモノマー単位の含有率が増加するに伴って、多くの場合、融点が高いために加工性は悪くなる。
【０００４】
国際公開第２００８／１５５２７１号は、ジカルボン酸およびジアミンをベースとする部分芳香族コポリアミドの製造方法を記載しており、ここで、このモノマー混合物は、ジカルボン酸混合物５０モル％（テレフタル酸６０〜８８質量％およびイソフタル酸４０質量％）とヘキサンメチレンジアミン５０モル％で構成されている。さらに、ヘキサメチルジアミン０〜５質量％が、別のＣ2〜Ｃ30ジアミンで置換されてよいことが、ごく大まかに記載されている。
【０００５】
欧州特許出願公開第０６６７３６７号明細書は、部分芳香族で、部分結晶性の熱可塑性ポリアミド成形材料であって、
Ａ）コポリアミドであって、以下
ａ１）テレフタル酸に由来する単位３０〜４４モル％、
ａ２）イソフタル酸に由来する単位６〜２０モル％、
ａ３）ヘキサメチレンジアミンに由来する単位４３〜４９．５モル％、
ａ４）６〜３０個の炭素原子を有する脂肪族環状ジアミンに由来する単位０．５〜７モル％
から構成されるコポリアミド４０〜１００質量％、
ここで、成分ａ１）〜ａ４）のモルパーセントは、合計１００％であり、および
Ｂ）繊維状または粒子状の充填物０〜５０質量％、
Ｃ）ゴム弾性重合体０〜３０質量％、
Ｄ）通常の添加物および加工助剤０〜３０質量％、
を含み、
ここで、成分Ａ）〜Ｄ）の質量パーセントは、合計１００％である、
前記ポリアミド成形材料を記載している。
【０００６】
さらに、欧州特許出願公開第０６６７３６７号明細書は、前記成形材料の、繊維、シートおよび成形体の製造のための使用を記載している。記載されたコポリアミドは、高い結晶化度および充分に高い融点において許容できるガラス転移温度をすでに有している。
【０００７】
さらに、高温において、加工性および得られた機械的特性に関して改善された特性プロファイルを有する、ポリアミド成形材料のための部分芳香族コポリアミドの需要がある。
【０００８】
本発明の基礎をなす課題は、改善された特性を有する部分芳香族コポリアミド（半芳香族コポリアミド）を提供することである。このコポリアミドは、特に、ポリアミド成形材料の製造に適しているのが望ましく、この成形材料から、自動車産業ならびに電気／電子分野のための構成部材が製造されるのが好ましい。
【０００９】
驚くべきことに、少なくとも１つの環状ジアミンを、欧州特許出願公開第０６６７３６７号明細書の記載よりも多い量で使用する場合に、高い結晶化度および一定の高い融点と同時に、ガラス転移温度がはるかに高いコポリアミドが得られることが判明した。したがって、このようにして得られたコポリアミドは、同じ温度にて加工可能であるが、しかし、高温での機械的特性が優れていることを特徴としている。このことは、特に、前記コポリアミドのアミン成分が、イソホロンジアミンを含むか、またはイソホロンジアミンからなる場合にもたらされる。
【００１０】
本発明の第一の対象は、部分芳香族コポリアミドＰＡ）であって、以下：
ａ）テレフタル酸３６〜５０モル％、
ｂ）イソフタル酸０〜１４モル％、
ｃ）ヘキサメチレンジアミン３５〜４２．５モル％、
ｄ）少なくとも１つの環状ジアミン７．５〜１５モル％
を重合導入された形態で含み、
ここで、成分ａ）〜ｄ）は、合計１００モル％である、部分芳香族コポリアミドＰＡ）である。
【００１１】
本発明のさらなる対象は、これ以前および以下に記載の部分芳香族コポリアミドを含むポリアミド成形材料である。
【００１２】
本発明のさらなる対象は、部分芳香族コポリアミドの、特に、高温領域における自動車適用ならびに電気／電子分野の構成部材の製造に用いられるポリアミド成形材料を製造するための使用である。
【００１３】
本願の範囲に記載されるガラス転移温度（Ｔg）、融点（Ｔm）および融解熱（ΔＨ）は、示差走査熱量測定（Ｄｉｆｆｅｒｅｎｔｉａｌ  Ｓｃａｎｎｉｎｇ  Ｃａｌｏｒｉｍｅｔｒｙ（ＤＳＣ））を用いて測定することができる。測定は、自体公知の方法で行われてよい（ＤＩＮ  ＥＮ  ＩＳＯ１１３５７、ｐａｒｔ１〜３）。溶融エンタルピーΔＨ2、ガラス転移温度Ｔg2、および融点Ｔm2における指数（２）は、２回目の測定であること（１回目の繰り返し）、つまり、前記コポリアミドＰＡの試料は、この試料が融点に温められる最初のＤＳＣ測定の実施によって条件調整されることを意味する。この測定は、窒素ガス下に、るつぼを開放して、約２０Ｋ／ｍｉｎの範囲の昇温速度で行われる。
【００１４】
前記酸成分およびジアミン成分のモノマーは、それぞれのモノマーに由来する繰り返し単位もしくはアミドの形態の末端基の縮合によって形成されている。前記モノマーは、一般に、前記コポリアミド中に存在している繰り返し単位および末端基全体の９５モル％、特に９９％の割合を占めている。その他に、前記コポリアミドは、モノマー、例えば、ジアミンの分解反応または副反応から生じることがある、少量の別の繰り返し単位を有していてもよい。
【００１５】
本発明により使用されるモノマーに対して、以下の略称が使用される：
６＝ヘキサメチレンジアミン、Ｔ＝テレフタル酸、Ｉ＝イソフタル酸、ＭＸＤＡ＝ｍ−キシリレンジアミン、ＩＰＤＡ＝イソホロンジアミン。
【００１６】
前記部分芳香族コポリマーは、テレフタル酸ａ）４０〜５０モル％を重合導入して含んでいるのが好ましい。
【００１７】
前記部分芳香族コポリマーは、イソフタル酸ｂ）０〜１０モル％を重合導入して含んでいるのが好ましい。
【００１８】
前記部分芳香族コポリマーは、ヘキサメチレンジアミン３５〜４０モル％を重合導入して含んでいるのが好ましい。
【００１９】
前記部分芳香族コポリマーが、少なくとも１つの環状ジアミンｄ）１０〜１５モル％を重合導入して含んでいるのが好ましい。
【００２０】
環状ジアミンｄ）は、イソホロンジアミン（ＩＰＤＡ）、ビス（３−メチル−４−アミノシクロヘキシル）メタン（ＭＡＣＭ）、４，４’−（アミノシクロヘキシル）メタン（ＰＡＣＭ）、ｍ−キシリレンジアミン、ｐ−キシリレンジアミンおよびそれらの混合物から選択されるのが好ましい。
【００２１】
環状ジアミンｄ）が、イソホロンジアミンを含むか、またはイソホロンジアミンからなるのが特に好ましい。
【００２２】
本発明によるコポリアミドは、６．Ｔ／ＩＰＤＡ．Ｔおよび６．Ｔ／６．Ｉ／ＩＰＤＡ．Ｔ／ＩＰＤＡ．Ｉから選択されるのが好ましい。
【００２３】
本発明によるコポリアミドは、テレフタル酸とイソフタル酸とを、１００：０〜８０：２０のモル比で重合導入して含んでいるのが好ましい。
【００２４】
本発明によるコポリアミドは、ヘキサメチレンジアミンと少なくとも１つの環状ジアミンとを、７０：３０〜８５：１５のモル比で重合導入して含んでいるのが好ましい。
【００２５】
特に好ましい実施態様では、本発明によるコポリアミドは、ヘキサメチレンジアミンとイソホロンジアミンとを、７５：２５〜８５：１５のモル比で重合導入して含む。
【００２６】
本発明によるコポリアミドは、少なくとも１４５℃、好ましくは少なくとも１５０℃のガラス転移温度Ｔg2（２回目の加熱で測定）を有しているのが好ましい。
【００２７】
本発明によるコポリアミドは、少なくとも１４５℃、より好ましくは少なくとも１５０℃、特に好ましくは少なくとも１５３℃、特に少なくとも１６０℃のガラス転移温度Ｔg2を有しているのが好ましい。好適な値範囲は、例えば、１４５〜１７５℃、好ましくは１５０〜１７５℃である。
【００２８】
本発明によるコポリアミドは、少なくとも４０Ｊ／ｇの融解熱ΔＨ2を有しているのが好ましい。融解熱ΔＨ2は、５０Ｊ／ｇを上回っているのが好ましい。
【００２９】
本発明によるコポリアミドは、５０〜１００ｍｏｌ／ｇのアミノ末端基含有量（ＡＥＧ）を有しているのが好ましい。
【００３０】
本発明によるコポリアミドは、８０〜１２０ｍｌ／ｇの粘度数を有しているのが好ましい。粘度数（シュタウディンガー関数、ＶＺ、ＶＮまたはＪを用いて表される）は、ＶＺ＝１／ｃｘ（η−ηs）／ηsと定義される。粘度数は、前記コポリアミドの平均モル質量と直接関係し、プラスチックの加工性に関する情報を示すものである。粘度数の測定は、ＥＮ  ＩＳＯ３０７に準拠して、ウベローデ粘度計を使用して行うことができる。
【００３１】
本発明によるコポリアミドは、１３０００〜２５０００ｇ／ｍｏｌ、特に好ましくは１５０００〜２００００ｇ／ｍｏｌの範囲の数平均分子量Ｍnを有しているのが好ましい。
【００３２】
本発明によるコポリアミドは、２５０００〜１２５０００の範囲の質量平均分子量Ｍwを有しているのが好ましい。
【００３３】
本発明の範囲における数平均分子量Ｍnおよび質量平均分子量Ｍwの数値は、ゲル浸透クロマトグラフィー（ＧＰＣ）を用いる測定を基準とする。較正のために、多分散度が低いポリマー標準としてＰＭＭＡが使用される。
【００３４】
本発明によるコポリアミドは、最大で６、特に好ましくは最大で５、特に、最大で３．５の多分散度ＰＤ（＝Ｍw／Ｍn）を有しているのが好ましい。
【００３５】
本発明による部分芳香族ポリアミドは、基本的に、通常、当業者に公知の方法により製造することができる。部分芳香族ポリアミドの製造は、一般に、少なくとも１つのジアミンと少なくとも１つのジカルボン酸からなる水性塩溶液を形成することで開始する。この塩溶液の形成の後に、液体の水相中におけるオリゴマー化が続く。所望の分子量に増加させるために、次に、さらなる方法の過程において水が除去されて、反応温度が高められる必要がある。さらに分子量を増加するためには、原則的に、２つの代替的な経路が提供される。第一の別形では、形成されたオリゴマーは、脱水により固相に変えられて、いわゆる固相重合（ｓｏｌｉｄ  ｓｔａｔｅ  ｐｏｌｙｍｅｒｉｚａｔｉｏｎ、ＳＳＰ）に供される。第二の別形では、水分離および温度上昇を制御してさらに重縮合させて前記水溶液を溶融物に変える。さらに分子量を増加するために、必要な場合、後重合が、例えば、押出機内でもう１回続けられてよい。
【００３６】
以下に、可能な方法のいくつかが、例示的に記載されているが、ここで、前記部分芳香族コポリアミドの製造に関する前記文献の開示は、本願の開示にすべて組み入れられる。
【００３７】
好適な方法は、例えば、欧州特許出願公開第０６９３５１５号明細書に記載されている。ここで、部分芳香族コポリアミドの予備縮合物の製造は、以下の段階ａ）〜ｅ）を含む多段階のバッチプロセスにおいて行われる：
ａ）１つ以上のジアミンおよび１つ以上のジカルボン酸から、１つ以上の塩を製造するための塩形成段階、および場合により、１２０℃〜２２０℃の温度および２３ｂａｒまでの圧力で部分的に予備反応させて低分子オリゴアミドにする段階、
ｂ）場合により、段階ａ）の溶液を、その製造の最後に一般的な条件下に、第２反応容器もしくは撹拌オートクレーブに移す段階、
ｃ）前記反応器内容物を所定の温度に加熱して、水蒸気分圧を、前記オートクレーブに連結された水蒸気発生装置から水蒸気を制御して排出するか、または場合により水蒸気を制御して供給することによって維持される所定の値に制御して調節することによって反応を促進させて前記予備縮合物にする反応段階、
ｄ）前記反応器内容物の温度および水蒸気分圧それぞれが、前記予備縮合物を後続のプロセス段階に移すために企図される値に調節される、少なくとも１０分間維持される定常段階
ここで、２８０℃超の融点を有する部分結晶性（コ）ポリアミドの予備縮合物の場合、前記反応器内容物の温度は、段階ｃ）およびｄ）の間、２６５℃を超過してはならず、かつ段階ｃ）およびｄ）の間の前記部分結晶性（コ）ポリアミドに対してより厳密に定義された周囲条件は、最小限に適用される水蒸気分圧ＰH2O（最小値）の、前記反応器内容物の温度および前記ポリマーのアミド基濃度との依存性に関して維持され、および
ｅ）前記予備縮合物が、溶融した状態で直接、または固体の状態が成立した後および場合によりさらなる方法段階の後に、最終反応装置に供給されてよい排出段階。
【００３８】
欧州特許出願公開第０９７６７７４号明細書は、以下の工程を含むポリアミドの製造方法を記載している：
ｉ）テレフタル酸を含むジカルボン酸成分、ならびに１，９−ノナンジアミンおよび／または２−メチル−１，８−オクタンジアミンの含分を有するジアミン成分６０〜１００モル％を、水１５〜３５質量％の存在下に、２５０〜２８０℃の反応温度および以下の方程式：
【数１】
0006615090.tif 000002
［前記式中、Ｐ0は、反応温度での水の飽和蒸気圧を表す］
を満たす反応圧力にて重縮合して、第一重縮合体を得る工程、
（ｉｉ）工程ｉ）と同じ温度範囲を有する大気環境において、および工程ｉ）と同じ含水率にて、工程ｉ）の第一重縮合体を排出する工程、
（ｉｉｉ）工程ｉｉ）の排出物を、固相重合または溶融重合に供して分子量を増加させる工程。
【００３９】
欧州特許出願公開第０１２９１９５号明細書は、ポリアミドの連続的な製造方法であって、蒸発器帯域において、ジカルボン酸とジアミンからなる塩の水溶液を、高められた圧力下に、２５０〜３００℃に加熱して、水の蒸発およびプレポリマーの形成を同時に行い、プレポリマーと蒸気とを連続的に分離し、蒸気を精留して、連行されたジアミンを導き戻し、前記プレポリマーを重縮合帯域に送り込み、１〜１０ｂａｒの過圧下に２５０〜３００℃の温度で縮合させるポリアミドの連続的な製造方法を記載しており、ここで、前記塩水溶液は、１〜１０ｂａｒの過圧下に最大で６０秒の滞留時間以内に、蒸発器帯域からの排出時に反応度が少なくとも９３％であり、かつ前記プレポリマーの含水率が最大で７質量％であるという条件付で加熱される。
【００４０】
欧州特許出願公開第０１２９１９６号明細書は、欧州特許出願公開第０１２９１９５号明細書と同じ方法を記載しており、ここで、前記塩水溶液は、内部構造体が備えられた、管状の予備縮合帯域の三分の一において、１〜１０ｂａｒの過圧下に反応度が少なくとも９３％まで縮合されて、前記予備縮合帯域の残りの三分の二において、前記プレポリマーおよび蒸気相が互いに強く接触させられる。
【００４１】
国際公開第０２／２８９４１号は、以下の工程を含む、ポリアミドを加水分解重合する連続的な方法を記載している：
ａ）二価酸とジアミンからなる水性塩溶液を、多相の反応混合物を生じさせるのに好適な温度条件および圧力条件下に重合する工程、ここで、しかし、相分離が回避される反応時間が選択される、
ｂ）固形物の形成なしに、水を除去するために、圧力を低下させるのと同時に前記反応混合物に入熱する工程、
ｃ）この脱水された反応混合物を所望の分子量になるまでさらに重合する工程。
【００４２】
米国特許第４，０１９，８６６号明細書は、連続的にポリアミドを製造する方法およびその装置を記載している。この方法によれば、ポリアミドを形成する反応物質は、迅速な加熱および均一な混合が可能であるように設計されている反応帯域に連続的に圧送される。前記反応物質は、加熱されて、前記反応帯域内部で、あらかじめ決められた滞留時間の間、高められた温度および高められた圧力で均一に混合されて、このようにして蒸気およびプレポリマーが形成される。この形成された蒸気は、プレポリマーと連続的に分離され、および前記プレポリマーは、反応帯域から取り出される。使用された装置は、カラム状に形が整えられており、精留帯域、第一反応帯域および第二反応帯域を含むものである。第一反応帯域においては、ポリアミドを形成する塩溶液が、部分的に蒸発して部分的に反応し、および第二反応帯域においては、第一反応帯域におけるよりも低い圧力で前記反応が継続される。第一反応帯域の蒸気は、前記精留帯域により排出される。
【００４３】
欧州特許出願公開第０１２３３７７号明細書は、特に、ポリアミドの製造に用いられる縮合法を記載している。それによれば、塩溶液またはプレポリマーは、０〜２７．６ｂａｒの相対圧（正圧）にある蒸発反応器内で放圧される。前記蒸発反応器内の滞留時間は、０．１〜２０秒である。特別な実施態様では、まず、１９１〜２３２℃の温度および２５質量％未満の溶媒含有率（含水率）で予備重合が行われる。次に、生じた塩溶液は、溶融温度を上回る値に温度を高められて、前記溶液を放圧させて初めて１０３．４〜２０６．８ｂａｒの相対圧にされる。前記ポリマーは、二軸スクリュー押出機に供給され、そこで、約４５秒〜７分の滞留時間で重合に供されてよい。
【００４４】
独国特許出願公開第４３２９６７６号明細書は、高分子の、特に非晶質の部分芳香族コポリアミドを連続的に重縮合する方法を記載しており、ここで、まず、水性の反応混合物から、加熱および少なくとも１５ｂａｒの圧力で予備縮合物が製造され、続いて、温度および圧力が高められてプレポリマーが製造され、最終的に脱気押出機内での縮合によってコポリアミドが製造される。ここで、すでに、前記予備縮合段階では、含水率が低下しており、予備縮合の終わりには約５〜４０質量％である。その場合、前記プレポリマーの製造は、２２０〜３５０℃および少なくとも２０ｂａｒの圧力で行われる。その場合、後重合は、脱気帯域を有する二軸スクリュー押出機内で実施される。
【００４５】
本発明によるポリアミドを製造するため、少なくとも１つの触媒が使用されてよい。好適な触媒は、無機および／または有機リン化合物、スズ化合物または鉛化合物およびそれらの混合物から選択されるのが好ましい。
【００４６】
触媒として好適なスズ化合物は、例えば、酸化スズ（ＩＩ）、水酸化スズ（ＩＩ）、スズ（ＩＩ）塩、一価または多価カルボン酸、例えば、スズ（ＩＩ）ジベンゾエート、スズ（ＩＩ）−ジ（２−エチルヘキサノエート）、シュウ酸スズ（ＩＩ）、ジブチル酸化スズ、ブチルスズ酸（Ｃ4Ｈ9ＳｎＯＯＨ）、ジブチルスズジラルレートなどである。好適な鉛化合物は、例えば、酸化鉛（ＩＩ）、水酸化鉛（ＩＩ）、酢酸鉛（ＩＩ）、塩基性酢酸鉛（ＩＩ）、カルボン酸鉛（ＩＩ）などである。
【００４７】
好ましい触媒は、リン化合物、例えば、リン酸、亜リン酸、次亜リン酸、フェニルホスホン酸、フェニルホスフィン酸、および／または一価〜三価のカチオンを有するそれらの塩、例えば、Ｎａ、Ｋ、Ｍｇ、Ｃａ、ＺｎまたはＡｌおよび／またはそれらのエステル、例えば、トリフェニルホスフェート、トリフェニルホスファイトまたはトリス（ノニルフェニル）ホスファイトである。触媒として、次亜リン酸、およびその塩、例えば、次亜リン酸ナトリウムが特に好ましい。
【００４８】
前記触媒は、成分ａ）〜ｄ）の総質量に対して０．００５〜２．５質量％の量で使用されるのが好ましい。
【００４９】
次亜リン酸および／または塩は、成分ａ）〜ｄ）の総量に対して５０〜１０００ｐｐｍ、特に好ましくは１００〜５００ｐｐｍの量で使用されるのが特に好ましい。
【００５０】
前記モル質量を調節するために、少なくとも１つの鎖調節剤が使用されてよく、この鎖調節剤は、モノカルボン酸およびモノアミンから選択されるのが好ましい。この鎖調節剤は、酢酸、プロピオン酸、酪酸、吉草酸、カプロン酸、ラウリン酸、ステアリン酸、２−エチルヘキサン酸、シクロヘキサン酸、安息香酸、３−（３，５−ジ−ｔｅｒｔ−ブチル−４−ヒドロキシフェニル）プロパン酸、３，５−ジ−ｔｅｒｔ−ブチル−４−ヒドロキシ安息香酸、３−（３−ｔｅｒｔ−ブチル−４−ヒドロキシ−５−メチルフェニル）プロパン酸、２−（３，５−ジ−ｔｅｒｔ−ブチル−４−ヒドロキシベンジルチオ）酢酸、３，３−ビス（３−ｔｅｒｔ−ブチル−４−ヒドロキシフェニル）ブタン酸、ブチルアミン、ペンチルアミン、ヘキシルアミン、２−エチルヘキシルアミン、ｎ−オクチルアミン、ｎ−ドデシルアミン、ｎ−テトラデシルアミン、ｎ−ヘキサデシルアミン、ステアリルアミン、シクロヘキシルアミン、３−（シクロヘキシルアミノ）プロピルアミン、メチルシクロヘキシルアミン、ジメチルシクロヘキシルアミン、ベンジルアミン、２−フェニルエチルアミン、２，２，６，６−テトラメチルピペリジン−４−アミン、１，２，２，６，６−ペンタメチルピペリジン−４−アミン、４−アミノ−２，６−ジ−ｔｅｒｔ−ブチルフェノールおよびそれらの混合物から選択されているのが好ましい。アミノ基または酸基と反応しうる、別の単官能性化合物、例えば、無水物、イソシアネート、酸ハロゲン化物またはエステルが調節剤として使用されてもよい。前記鎖調節剤は、オリゴマー化の開始前またはその開始時に前記反応混合物に添加されてよい、および／または後重合の前に前記プレポリマーに添加されてよい。前記鎖調節剤の通常の使用量は、ポリアミド形成に使用される成分１ｋｇあたり５〜５００ｍｍｏｌ、好ましくはポリアミド形成に使用される成分１ｋｇあたり１０〜２００ｍｍｏｌである。
【００５１】
特別な実施態様では、本発明によるコポリアミドを製造するために、テレフタル酸ａ）、イソフタル酸ｂ）、ヘキサメチレンジアミンｃ）、および少なくとも１つの環状ジアミンｄ）からなる水性組成物が準備されて塩形成に供される。所望の場合、前記溶液に、さらなる成分、例えば、触媒、鎖調節剤、および種々の添加剤が添加されてよい。好適な添加剤は、以下においてポリアミド成形材料に詳しく記載する。すでに本発明によるポリアミドの製造で添加されてもよい添加剤には、例えば、酸化防止剤、光保護剤、通常の加工助剤、核形成剤、および結晶化促進剤が含まれる。これらは、一般に、前記製造のいずれの段階において本発明によるポリアミドに添加されてもよい。すでに本発明によるポリアミドの製造において、充填剤および強化剤を使用することも可能である。充填剤および強化剤は、最後の後重合の前および／またはその間に添加されるのが好ましい。したがって、これらは、例えば、押出機または混練機内での後重合において本発明によるコポリアミドに添加されてよい。この場合、前記押出機が、好適な混合エレメント、例えば、混練ブロックを有している場合が有利である。
【００５２】
本発明によるコポリアミドを製造するために準備される前記組成物は、前記溶液の総質量に対して２０〜５５質量％、特に好ましくは２５〜５０質量％の含水率を有しているのが好ましい。
【００５３】
前記水性組成物の製造は、通常の反応装置、例えば、撹拌槽内で行われてよい。前記成分の混合は、加熱して行われるのが好ましい。前記水性組成物の製造は、実質的にオリゴマー化が行われない条件下に行われるのが好ましい。工程ａ）における前記水性組成物の製造における温度は、８０〜１７０℃の範囲、特に好ましくは１００〜１６５℃の範囲であるのが好ましい。前記水性組成物の製造は、周囲圧力で行われるか、または高められた圧力下に行われるのが好ましい。圧力は、０．９〜５０ｂａｒの範囲、特に好ましくは１〜１０ｂａｒの範囲であるのが好ましい。特別な実施態様では、前記水性組成物の製造は、前記反応混合物の自生圧で行われる。前記水性組成物の製造は、不活性ガス雰囲気で行われてよい。好適な不活性ガスは、例えば、窒素、ヘリウムまたはアルゴンである。多くの場合、完全な不活性化は必要ないが、前記成分を加熱する前に、前記反応装置が不活性ガスで洗浄されていればすでに充分である。前記水性組成物を製造するための好適な方法では、ジアミン成分は、少なくとも水の一部中に溶解して前記反応装置に装入される。続いて、残っている成分は、好ましくは撹拌されて添加され、含水率は、所望の量に調節される。前記反応混合物は、澄明で均一な溶液が生じるまで撹拌されて温められる。このようにして得られた水性組成物は、実質的に製造温度で、つまり、中間冷却されずにオリゴマー化に使用されるのが好ましい。
【００５４】
オリゴマー化してプレポリマーを形成すること、および後重合して分子量を増加させることは、通常の、当業者に公知の方法によって行われてよい。そのような方法のいくつかの例は、ここよりさらに上にすでに言及されている。
【００５５】
本発明による部分芳香族コポリアミドは、加工してポリアミド成形材料にする前に、成形に供されてよく、ここで、ポリアミド粒子が得られる。ポリアミドは、まず成形されて１つまたは複数のストランドにされるのが好ましい。そのためには、当業者に公知の装置、例えば、排出側に、例えば有孔板、ノズルまたはノズル板を有する押出機が使用されてよい。前記部分芳香族ポリアミドは、流動状態で成形されてストランドにされて、流動性のストランド状の反応生成物として、または冷却後に顆粒化に供されるのが好ましい。
【００５６】
ポリアミド成形材料
本発明のさらなる対象は、少なくとも１つの本発明による部分芳香族コポリアミドを含むポリアミド成形材料である。
【００５７】
ポリアミド成形材料は、以下：
Ａ）少なくとも１つの部分芳香族コポリアミド２５〜１００質量％（先に記載の通り）、
Ｂ）少なくとも１つの充填剤および強化剤０〜７５質量％、
Ｃ）少なくとも１つの添加剤０〜５０質量％
を含み、
ここで、成分Ａ）〜Ｃ）が、合計１００質量％である、ポリアミド成形材料が好ましい。
【００５８】
「充填剤および強化剤」（＝成分Ｂ）という概念は、本発明の範囲において広く理解されており、粒子状の充填剤、繊維物質および任意の変換形態（Ｕｅｂｅｒｇａｎｇｓｆｏｒｍｅｎ）を含む。粒子状の充填剤は、粉塵状ないし粗粒状の粒径にわたる広い変動幅を有していてよい。充填材料として、有機または無機の充填剤および強化剤が考慮に入れられる。例えば、無機充填剤、例えば、カオリン、白亜、ウォラストナイト、タルク、炭酸カルシウム、ケイ酸塩、二酸化チタン、酸化亜鉛、グラファイト、ガラス粒子、例えば、ガラス球、ナノスケールの充填剤、例えば、カーボンナノチューブ（ｃａｒｂｏｎ  ｎａｎｏｔｕｂｅｓ）、カーボンブラック、ナノスケールの層状ケイ酸塩、ナノスケールの酸化アルミニウム（Ａｌ2Ｏ3）、ナノスケールの二酸化チタン（ＴｉＯ2）、グラフェン、永久的に磁力のある、もしくは磁力可能な金属化合物、および／または合金、層状ケイ酸塩、およびナノスケールの二酸化ケイ素（ＳｉＯ2）が使用されてよい。前記充填剤は、表面処理されていてもよい。
【００５９】
層状ケイ酸塩として、本発明による成形材料において、例えば、カオリン、蛇紋岩、タルク、雲母、バーミキュライト、イライト、スメクタイト、モンモリロナイト、ヘクトライト、複水酸化物（Ｄｏｐｐｅｌｈｙｄｒｏｘｉｄｅ）またはそれらの混合物が使用されてよい。前記層状ケイ酸塩は、表面処理されていてよいか、または処理されていなくてよい。
【００６０】
さらに、１つまたは複数の繊維物質が使用されてよい。この繊維物質は、公知の無機強化繊維、例えば、ホウ素繊維、ガラス繊維、炭素繊維、ケイ酸繊維、セラミック繊維およびバサルト繊維；有機強化繊維、例えば、アラミド繊維、ポリエステル繊維、ナイロン繊維、ポリエチレン繊維および天然繊維、例えば、木材繊維、亜麻繊維、麻繊維およびサイザル繊維から選択されるのが好ましい。
【００６１】
ガラス繊維、炭素繊維、アラミド繊維、ホウ素繊維、金属繊維またはチタンカリウム繊維の使用が特に好ましい。
【００６２】
特に、チョップドガラス繊維が使用される。特に、成分Ｂ）は、ガラス繊維および／または炭素繊維を含んでおり、ここで、短繊維が使用されるのが好ましい。これらは、２〜５０ｍｍの範囲の長さ、および５〜４０μｍの直径を有しているのが好ましい。代替的に、エンドレス繊維（ロービング）が使用されてよい。円形状および／または非円形状の断面を有する繊維が好適であり、ここで、後者の場合、主断面軸の副断面軸に対する寸法比は、特に２より大きく、好ましくは２〜８の範囲、特に好ましくは３〜５の範囲である。
【００６３】
特別な実施態様において、成分Ｂ）は、いわゆる「平坦なガラス繊維」を含む。これは、特に、楕円形もしくは長円の断面、または１つ以上の狭窄部が備えられている長円（いわゆる「まゆ」もしくは「コクーン」繊維）または長方形もしくはほぼ長方形の断面を有するものである。ここで、非円形状の断面を有し、かつ主断面軸の副断面軸に対する寸法比が２超、好ましくは２〜８、特に３〜５であるガラス繊維が使用される。
【００６４】
本発明による成形材料を強化するために、円形状または非円形状の断面を有するガラス繊維の混合物が使用されてもよい。特別な実施態様において、平坦なガラス繊維の割合は、上記の通り、圧倒的に多い、つまり、前記ガラス繊維は、繊維の総質量の５０質量％超の割合を占めている。
【００６５】
成分Ｂ）として、ガラス繊維のロービングが使用される場合、このロービングは、１０〜２０μｍ、好ましくは１２〜１８μｍの直径を有しているのが好ましい。ここで、ガラス繊維の断面は、円形、楕円形、長円、ほぼ長方形または長方形であってよい。断面軸比が２〜５であるいわゆる平坦なガラス繊維が特に好ましい。特に、Ｅガラス繊維が使用される。しかし、あらゆる別のガラス繊維の種類、例えば、Ａガラス繊維、Ｃガラス繊維、Ｄガラス繊維、Ｍガラス繊維、Ｓガラス繊維、Ｒガラス繊維、またはそれらの任意の混合物またはＥガラス繊維との混合物が使用されてもよい。
【００６６】
本発明によるポリアミド成形材料は、長繊維強化された棒状顆粒を製造するための公知の方法、特に、エンドレス繊維ストランド（ロービング）をポリマー溶融物に完全に含浸させて、続いて冷却して切断するプルトルージョン法によって製造することができる。このようにして得られた長繊維強化された棒状顆粒であって、３〜２５ｍｍ、特に４〜１２ｍｍの顆粒長さを有しているのが好ましい前記棒状顆粒は、通常の加工法、例えば、射出成形法または圧縮法によってさらに加工されて成形部材にすることができる。
【００６７】
本発明によるポリアミド成形材料は、少なくとも１つの充填剤および強化剤Ｂ）を、前記ポリアミド成形材料の総質量に対して好ましくは２５〜７５質量％、特に好ましくは３３〜６０質量％含んでいる。
【００６８】
好適な添加剤Ｃ）は、熱安定剤、難燃剤、光保護剤（ＵＶ安定剤、ＵＶ吸収剤またはＵＶ遮蔽剤）、潤滑剤、染料、核形成剤、金属顔料、金属箔、金属被覆された粒子、静電気防止剤、導電性添加剤、離型剤、光学的光沢剤、消泡剤などである。
【００６９】
成分Ｃ）として、本発明による成形材料は、少なくとも１つの熱安定剤を好ましくは０．０１〜３質量％、特に好ましくは０．０２〜２質量％、特に０．１〜１．５質量％含んでいる。
【００７０】
前記熱安定剤は、銅化合物、第二級芳香族アミン、立体障害フェノール、ホスファイト、ホスホナイトおよびそれらの混合物から選択されるのが好ましい。
【００７１】
銅化合物が使用される場合、銅の量は、成分Ａ）〜Ｃ）の合計に対して０．００３〜０．５質量％、特に０．００５〜０．３質量％、特に好ましくは０．０１〜０．２質量％であるのが好ましい。
【００７２】
第二級芳香族アミンをベースとする安定剤が使用される場合、この安定剤の量は、成分Ａ）〜Ｃ）の合計に対して好ましくは０．２〜２質量％、特に好ましくは０．２〜１．５質量％である。
【００７３】
立体障害フェノールをベースとする安定剤が使用される場合、この安定剤の量は、成分Ａ）〜Ｃ）の合計に対して好ましくは０．１〜１．５質量％、特に好ましくは０．２〜１質量％である。
【００７４】
ホスファイトおよび／またはホスホナイトをベースとする安定剤が使用される場合、この安定剤の量は、成分Ａ）〜Ｃ）の合計に対して好ましくは０．１〜１．５質量％、特に好ましくは０．２〜１質量％である。
【００７５】
好適な一価または二価の銅の化合物Ｃ）は、例えば、無機酸もしくは有機酸を有する一価もしくは二価の銅の塩、または一価もしくは二価のフェノール、一価もしくは二価の銅の酸化物、または銅塩とアンモニア、アミン、アミド、ラクタム、シアン化物もしくはホスフィンとの錯体化合物、好ましくはハロゲン化水素酸、シアン化水素酸のＣｕ（Ｉ）塩もしくはＣｕ（ＩＩ）塩、または脂肪族カルボン酸の銅塩である。前記一価の銅化合物ＣｕＣｌ、ＣｕＢｒ、Ｃｕｌ、ＣｕＣＮおよびＣｕ2Ｏ、ならびに二価の銅化合物ＣｕＣｌ2、ＣｕＳＯ4、ＣｕＯ、酢酸銅（ＩＩ）またはステアリン酸銅（ＩＩ）が特に好ましい。
【００７６】
前記銅化合物は、市販されているか、もしくはその製造は、当業者に公知である。前記銅化合物は、それ自体で使用されてよいか、または濃縮物の形態で使用されてよい。ここで、濃縮物とは、好ましくは成分Ａ）と同一の化学的性質のポリマーであると理解され、このポリマーは、銅塩を高い濃度で含むものである。濃縮物の使用は、通常の方法であり、特に多くの場合、使用物質がきわめて少量で計量供給される場合に適用される。前記銅化合物は、さらなる金属ハロゲン化物、特に、アルカリハロゲン化物、例えば、Ｎａｌ、Ｋｌ、ＮａＢｒ、ＫＢｒと組み合わせて使用されるのが有利であり、ここで、金属ハロゲン化物の銅ハロゲン化物に対するモル比は、０．５〜２０、好ましくは１〜１０、特に好ましくは３〜７である。
【００７７】
本発明により使用可能な、第二級芳香族アミンをベースとする安定剤の特に好ましい例は、フェニレンジアミンとアセトンとの付加物（Ｎａｕｇａｒｄ  Ａ）、フェニレンジアミンとリノール酸との付加物、Ｎａｕｇａｒｄ（登録商標）４４５、Ｎ，Ｎ’−ジナフチル−ｐ−フェニレンジアミン、Ｎ−フェニル−Ｎ’−シクロヘキシル−ｐ−フェニレンジアミン、またはそれらの２つもしくは３つからなる混合物である。
【００７８】
本発明により使用可能な、立体障害フェノールをベースとする安定剤の好ましい例は、Ｎ，Ｎ’−ヘキサメチレン−ビス−３−（３，５−ジ−ｔｅｒｔ−ブチル−４−ヒドロキシフェニル）プロピオンアミド、ビス（３，３−ビス−（４’−ヒドロキシ−３’−ｔｅｒｔ−ブチルフェニル）ブタン酸）グリコールエステル、２，１’−チオエチルビス（３−（３，５−ジ−ｔｅｒｔ−ブチル−４−ヒドロキシフェニル）プロピオネート、４，４’−ブチリデンビス（３−メチル−６−ｔｅｒｔ−ブチルフェノール）、トリエチレングリコール−３−（３−ｔｅｒｔ−ブチル−４−ヒドロキシ−５−メチルフェニル）プロピオネート、またはそれらの２つまたは複数の安定剤の混合物である。
【００７９】
好ましいホスファイトおよびホスホナイトは、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ジイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリス−（ｔｅｒｔ−ブチルフェニル））ペンタエリトリトールジホスファイト、トリステアリルソルビトールトリホスファイト、テトラキス（２，４−ジ−ｔｅｒｔ−ブチルフェニル）−４，４’−ビフェニレンジホスホナイト、６−イソオクチルオキシ−２，４，８，１０−テトラ−ｔｅｒｔ−ブチル−１２Ｈ−ジベンゾ−［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、ビス（２，４−ジ−ｔｅｒｔ−ブチル−６−メチルフェニル）メチルホスファイト、およびビス（２，４−ジ−ｔｅｒｔ−ブチル−６−メチルフェニル）エチルホスファイトである。特に、トリス［２−ｔｅｒｔ−ブチル−４−チオ（２’−メチル−４’−ヒドロキシ−５’−ｔｅｒｔ−ブチル）−フェニル−５−メチル］フェニルホスファイト、およびトリス（２，４−ジ−ｔｅｒｔ−ブチルフェニル）ホスファイト（Ｈｏｓｔａｎｏｘ（登録商標）ＰＡＲ２４：ＢＡＳＦ  ＳＥ社市販製品）が好ましい。
【００８０】
前記熱安定剤の好ましい実施態様は、有機熱安定剤（特に、Ｈｏｓｔａｎｏｘ  ＰＡＲ２４およびＩｒｇａｎｏｘ  １０１０）、エポキシドをベースとするビスフェノールＡ（特に、Ｅｐｉｋｏｔｅ  １００１）ならびにＣｕｌおよびＫｌをベースとする銅安定化剤と組み合わせることにある。有機安定剤とエポキシドからなる市販の安定剤混合物は、例えば、ＢＡＳＦ  ＳＥのＩｒｇａｔｅｃ  ＮＣ６６である。ＣｕｌおよびＫｌのみをベースとする熱安定化が特に好ましい。銅または銅化合物の添加と同時に、さらなる遷移金属化合物、特に、周期表のＶＢ、ＶＩＢ、ＶＩＩＢまたはＶＩＩＩＢの群の金属塩または金属酸化物を使用することは不可能である。さらに、本発明による成形材料は、周期表のＶＢ、ＶＩＢ、ＶＩＩＢまたはＶＩＩＩＢの遷移金属、例えば、鉄粉または鋼粉が添加されないのが好ましい。
【００８１】
本発明による成形材料は、添加剤Ｃ）として少なくとも１つの難燃剤を、成分Ａ）〜Ｃ）の総質量に対して好ましくは０〜３０質量％、特に好ましくは０〜２０質量％含んでいる。本発明による成形材料が、少なくとも１つの難燃剤を含む場合、例えば、成分Ａ）〜Ｃ）の総質量に対して好ましくは０．０１〜３０質量％、特に好ましくは０．１〜２０質量％の量である。難燃剤Ｃ）として、ハロゲン含有およびハロゲン不含の難燃剤およびその協力剤が考慮に入れられる（Ｇａｅｃｈｔｅｒ／Ｍｕｅｌｌｅｒ、３ｒｄ  ｅｄｉｔｉｏｎ  １９８９  Ｈａｎｓｅｒ  Ｖｅｒｌａｇ、Ｃｈａｐｔｅｒ  １１）。好ましいハロゲン不含の難燃剤は、赤リン、ホスフィン酸塩またはジホスフィン酸塩、および／または窒素含有の難燃剤、例えば、メラミン、メラミンシアヌレート、硫酸メラミン、ホウ酸メラミン、シュウ酸メラミン、リン酸メラミン（第一、第二）または第二ピロリン酸メラミン、ネオペンチルグリコールホウ酸メラミン、グアニジン、およびそれらの当業者に公知の誘導体、ならびにポリマーのリン酸メラミン（ＣＡＳ番号：５６３８６−６４−２もしくは２１８７６８−８４−４ならびに欧州特許出願公開第１０９５０３０号明細書）、ポリリン酸アンモニウム、トリスヒドロキシエチルイソシアヌレート（場合により、トリスヒドロキシエチルイソシアヌレートとの混合物中のポリリン酸アンモニウムも）（欧州特許出願公開第５８４５６７号明細書）。さらなるＮを含む、もしくはＰを含む難燃剤、または難燃剤として好適なＰＮ縮合物は、独国特許出願公開第１０２００４０４９３４２号明細書から読み取ることができ、同じく、そのための通常の協力剤、例えば、酸化物またはホウ酸塩も前記明細書から読み取ることができる。好適なハロゲン含有難燃剤は、例えば、オリゴマーの臭素化ポリカーボネート（ＢＣ  ５２  Ｇｒｅａｔ  Ｌａｋｅｓ）または４個超のＮを有するポリペンタブロモベンジルアクリレート（ＦＲ  １０２５、Ｄｅａｄ  Ｓｅａ  ｂｒｏｍｉｎｅ）、テトラブロモビスフェノールＡとエポキシドとの反応生成物、多くの場合、協力剤である酸化アンチモンと一緒に使用される、オリゴマーまたはポリマーの臭素化スチレンである（詳細およびさらなる難燃剤に関して：独国特許出願公開第１０２００４０５００２５号明細書参照）。
【００８２】
静電気防止剤として、本発明による成形材料中においては、例えば、カーボンブラックおよび／またはカーボンナノチューブが使用されてよい。しかし、カーボンブラックの使用は、前記成形材料の黒変を改善するために用いられてもよい。しかし、前記成形材料は、金属顔料を含んでいなくてもよい。
【００８３】
成形体
さらに、本発明は、本発明によるコポリアミドもしくはポリアミド成形材料を使用して製造される成形体に関する。
【００８４】
本発明による部分芳香族ポリアミドは、有利には、電気および電子部品のための、および高温領域における自動車適用のための成形部材を製造するための使用に好適である。
【００８５】
特別な実施態様は、特に、シリンダーヘッドカバー、エンジンカバー、インタークーラー用ハウジング、インタークーラーバルブ、サクションパイプ、インテークマニホールド、コネクタ、ギヤホイール、ファンホイール、冷却水タンク、熱交換器用ハウジングまたはハウジング部品、クーラントクーラー、インタークーラー、サーモスタット、ウォーターポンプ、ラジエーター、固定部品から選択される、自動車分野の構成部材の形態またはその部品である成形体である。
【００８６】
さらなる特別な実施態様は、電気的または電子的に不活性または活性の構成部材、プリント基板、プリント基板の部品、ハウジング構成部材、シート、導管またはそれらの部品である成形体、特に、スイッチ、プラグ、ブッシュ、分配器、リレー、レジスタ、コンデンサ、コイルまたは巻型、ランプ、ダイオード、ＬＥＤ、トランジスタ、コネクタ、レギュレータ、集積回路（ＩＣ）、プロセッサ、コントローラ、メモリおよび／またはセンサーの形態またはそれらの部品である成形体である。
【００８７】
本発明による部分芳香族ポリアミドは、さらに、プラグインコネクタ、マイクロスイッチ、マイクロボタン、および半導体構成部材、特に、発光ダイオード（ＬＥＤ）のリフレクターハウジングを製造するための、無鉛条件（鉛フリーはんだ）下のはんだプロセスにおける使用に特に好適である。
【００８８】
特別な実施態様は、電気または電子構成部材の固定エレメント、例えば、スペーサー、ボルト、張り出し部（Ｌｅｉｓｔｅｎ）、インサートガイド（Ｅｉｎｓｃｈｕｂｆｕｅｈｒｕｎｇｅｎ）、ネジおよびナットとしての成形体である。
【００８９】
ソケット、プラグインコネクタ、プラグまたはブッシュの形態またはそれらの部品としての成形部材が特に好ましい。前記成形部材は、機械的靭性を要求する機能エレメントを含んでいるのが好ましい。そのような機能エレメントの例は、フィルムヒンジ（Ｆｉｌｍｓｃｈａｒｎｉｅｒｅ）、スナップフック（Ｓｃｈｎａｐｐｈａｋｅｎ）（スナップ・イン）およびばね舌状部（Ｆｅｄｅｒｚｕｎｇｅｎ）である。
【００９０】
自動車内部空間においては、計器盤、ステアリングコラムスイッチ、座部、ヘッドレスト、センターコンソール、トランスミッションコンポーネントおよびドアモジュールに、自動車外部空間においては、ドアハンドル、サイドミラーコンポーネント、ワイパーコンポーネント、ワイパー保護ハウジング、装飾グリル（Ｚｉｅｒｇｉｔｔｅｒ）、ルーフレール、サンルーフフレーム、エンジンカバー、シリンダーヘッドカバー、サクションパイプ、ワイパーならびに車体外装部品に使用することが可能である。
【００９１】
台所および家事分野の場合、流動性が改善されたポリアミドは、台所器具、例えば、電気フライ器、アイロン、スイッチ用ボタンのためのコンポーネント、ならびに庭園余暇分野における適用、例えば、給水装置または園芸用具およびドアハンドルのためのコンポーネントを製造するために使用することが可能である。
【００９２】
以下の例は、本発明を明確にするために用いるが、それによって制限されることはない。
【００９３】
例
前記ポリアミドの製造は、撹拌式圧力オートクレーブ内における前記溶融物中の縮合によって行う。そのために、ジアミンおよびジカルボン酸をそれぞれ秤量導入して、続いて、次亜リン酸ナトリウム０．０３質量％を触媒として添加する。含水率は、１５質量％であった。前記オートクレーブを窒素で複数回洗浄した後、外部温度を３４５℃に調節する。前記オートクレーブの内部の圧力が４０ｂａｒに達した後、２８分以内に、周囲圧力に放圧する。このようにして得られたポリマーを、１５分間絶えず窒素流中で後縮合して、続いて、排出バルブを通してストランドとして排出して顆粒化する。
【００９４】
第１表に含まれるガラス転移温度（Ｔg2）、融点（Ｔm2）、および融解熱（ΔＨ2）は、示差走査熱量測定（ＤＳＣ）を用いて測定した。ＤＳＣ測定は、前記ポリアミドそれぞれの定義された熱履歴を保証するために、同一の試料で、目的に応じて１回〜２回繰り返す。一般に、２回目の測定の値を示す。これは、測定値（Ｔg2）、（Ｔm2）、（ΔＨ2）の指数「２」で示されている。それぞれ２０Ｋ／ｍｉｎの昇温および冷却速度で測定した。
【００９５】
【表１】
0006615090.tif 000003